(57)【要約】【課題】  モダクリル繊維を有する吸音材であって、吸音性能、難燃性能に優れ、しかも繊維の脱落しにくい吸音材を提供すること。【解決手段】  本発明の吸音材は、目付が６０ｇ／ｍ２以上、かつ平均繊維径が４μｍ以下の極細不織布層と、モダクリル繊維を３０〜６０ｍａｓｓ％含む難燃不織布層とを有する吸音材であり、吸音材を２０ｃｍの高さから落下させた場合に発生する、直径５μｍ以上の粒子の平均個数が１００個以下である。なお、モダクリル繊維の繊度は５ｄｔｅｘ以上であるのが好ましい。また、難燃不織布層を構成するモダクリル繊維が融着繊維の融着により固定されているのが好ましい。【選択図】      なし【特許請求の範囲】
【請求項１】
目付が６０ｇ／ｍ２以上、かつ平均繊維径が４μｍ以下の極細不織布層と、モダクリル繊維を３０〜６０ｍａｓｓ％含む難燃不織布層とを有する吸音材であり、前記吸音材を２０ｃｍの高さから落下させた場合に発生する、直径５μｍ以上の粒子の平均個数が１００個以下であることを特徴とする吸音材。
【請求項２】
モダクリル繊維の繊度が５ｄｔｅｘ以上であることを特徴とする、請求項１記載の吸音材。
【請求項３】
難燃不織布層を構成するモダクリル繊維が融着繊維の融着により固定されていることを特徴とする、請求項１又は２記載の吸音材。
【発明の詳細な説明】
【技術分野】
【０００１】
本発明は吸音材に関する。
【背景技術】
【０００２】
現在、生活レベルの向上により、様々な室内において、静粛性が求められている。例えば、自動車室内、居住室内において、静粛性が求められている。そのため、従来から、自動車、家電製品（例えば、掃除機、プリンタなど）に吸音材を設置することが行なわれている。この吸音材は熱源に近い箇所に設置されることもあるため、吸音性能に加えて難燃性能が要求されている。
【０００３】
このような吸音性能と難燃性能の要求を満足できる吸音材として、本願出願人は「通気性表皮材を通気性基材に積層した吸音材であって、前記通気性表皮層の単位厚さあたりの通気抵抗が、前記通気性基材の単位厚さあたりの通気抵抗の、２０倍以上２５１４倍未満の大きさである、吸音材」であり、通気性表皮材および／または通気性基材が難燃性の有機ポリマーを含んでいると、難燃性に優れていることを開示し、実施例においてもモダアクリル繊維を使用した吸音材を開示している（特許文献１）。この吸音材は吸音性能に加え、難燃性にも優れるものであったが、弱い外力でも繊維が脱落しやすいため、吸音材製造時、吸音材設置時、又は吸音材設置後の外力によって繊維が脱落してしまい、製造環境が悪い、作業環境が悪い、所望性能を発揮できない、或いは設置機器に悪影響を及ぼす、などの問題が生じていた。
【先行技術文献】
【特許文献】
【０００４】
【特許文献１】特開２０１５−１２１６３１号公報
【発明の概要】
【発明が解決しようとする課題】
【０００５】
本発明は上記の問題点を解決するためになされたもので、モダクリル繊維を有する吸音材であって、吸音性能、難燃性能に優れ、しかも繊維の脱落しにくい吸音材を提供することを目的とする。
【課題を解決するための手段】
【０００６】
本発明は、目付が６０ｇ／ｍ２以上、かつ平均繊維径が４μｍ以下の極細不織布層と、モダクリル繊維を３０〜６０ｍａｓｓ％含む難燃不織布層とを有する吸音材であり、前記吸音材を２０ｃｍの高さから落下させた場合に発生する、直径５μｍ以上の粒子の平均個数が１００個以下の吸音材、である。
【０００７】
また、モダクリル繊維の繊度が５ｄｔｅｘ以上であるのが好ましい。
【０００８】
更に、難燃不織布層を構成するモダクリル繊維が融着繊維の融着により固定されているのが好ましい。
【発明の効果】
【０００９】
本発明の吸音材は、目付が６０ｇ／ｍ２以上、かつ平均繊維径が４μｍ以下の極細不織布層を備えているため吸音性に優れ、モダクリル繊維を３０〜６０ｍａｓｓ％含む難燃不織布層を有するため難燃性に優れ、しかも２０ｃｍの高さから落下させた場合に発生する、直径５μｍ以上の粒子の平均個数が１００個以下と、繊維同士の接着が充分で、繊維が脱落しにくい吸音材である。
【００１０】
また、モダクリル繊維の繊度が５ｄｔｅｘ以上であると、繊維同士の接着が充分で、繊維が脱落しにくい吸音材である。
【００１１】
更に、難燃不織布層を構成するモダクリル繊維が融着繊維の融着により固定されていると、モダクリル繊維が損傷していないため、繊維が脱落しにくい吸音材である。
【発明を実施するための形態】
【００１２】
本発明の吸音材は吸音性能に優れているように、目付が６０ｇ／ｍ２以上、かつ平均繊維径が４μｍ以下の極細不織布層を有するものである。このような極細不織布層を有し、極細不織布層を構成する繊維の平均繊維径が小さく、空気との接触面積が広いため、効率的に音を熱に変換することができ、吸音性に優れている。また、極細不織布層構成繊維の平均繊維径が小さくても、極細不織布層構成繊維の絶対量が少ないと、空気との接触面積が小さくなり、吸音性が不充分となるため、極細不織布層の目付は６０ｇ／ｍ２以上である。
【００１３】
本発明の極細不織布層構成繊維の平均繊維径は小さい方が吸音性に優れているため、３μｍ以下であるのが好ましく、２μｍ以下であるのがより好ましく、１．５μｍ以下であるのが更に好ましい。一方で、極細不織布層構成繊維の平均繊維径が小さ過ぎると、極細不織布層構成繊維が破断して繊維脱落しやすくなる傾向があるため、０．１μｍ以上であるのが好ましく、０．２μｍ以上であるのがより好ましい。
【００１４】
本発明の「平均繊維径」は、不織布層の主面における電子顕微鏡写真を撮影し、その電子顕微鏡写真から無作為に選んだ１００本の繊維の繊維直径の算術平均値を意味し、「繊維直径」は電子顕微鏡写真において、確認できる繊維の伸びる方向に対して直交する方向における長さを意味する。
【００１５】
なお、極細不織布層構成繊維の繊維長は特に限定するものではない。
【００１６】
また、極細不織布層構成繊維を構成する樹脂は特に限定するものではないが、例えば、ポリプロピレン、ポリエチレンなどのポリオレフィン系樹脂；６ナイロン、６６ナイロンなどのポリアミド系樹脂；ポリエチレンテレフタレート、ポリブチレンテレフタレートなどのポリエステル系樹脂；を挙げることができる。
【００１７】
本発明においては、極細不織布層の目付が６０ｇ／ｍ２以上であるため、吸音性に優れているが、目付が高い程、単位面積あたりにおける繊維量が多く、繊維の表面積が広いことを意味するため、目付は６５ｇ／ｍ２以上であるのが好ましく、７０ｇ／ｍ２以上であるのがより好ましく、７５ｇ／ｍ２以上であるのが更に好ましい。一方で、上限は特に限定するものではないが、難燃性、取り扱い性、又は生産性の点から５００ｇ／ｍ２以下であるのが好ましい。
【００１８】
なお、本発明における「目付」は、不織布層の一番広い主面１ｍ２あたりにおける質量を意味する。
【００１９】
また、本発明の吸音材における極細不織布層の厚さは、極細不織布層の目付が６０ｇ／ｍ２以上である限り、特に限定するものではない。
【００２０】
本発明における「厚さ」は、吸音材の主面に対して、６６０．５ｍｍ２の面積（直径２９ｍｍの円の面積）あたり、０．０１５７Ｎの荷重を負荷した時に、荷重が作用する方向における長さを、高精度デジタル測長機［例えば、（株）ミツトヨ製のライトマチック（登録商標）］で測定した値をいう。
【００２１】
本発明の極細不織布層は特に限定するものではないが、例えば、メルトブロー不織布（以下、「ＭＢ不織布」と表記することがある）、静電紡糸不織布、又は特開２００９−２８７１３８号公報に開示されているような、溶媒に高分子を溶解又は分散させた紡糸液を吐出し、この吐出された紡糸液に対してガスを作用させて繊維化し、集積して形成した不織布、から構成することができる。これらの中でもＭＢ不織布は所望の通気度であることによって吸音性能が優れており、また、６０ｇ／ｍ２以上の目付であることが容易であり、しかもコストメリットがあるため好適である。
【００２２】
本発明の吸音材は上述のような極細不織布層に加えて、モダクリル繊維を３０〜６０ｍａｓｓ％含む難燃不織布層を有するため、難燃性に優れている。つまり、前述のような極細不織布層は吸音性に優れているものの、目付が６０ｇ／ｍ２以上に高く、つまり繊維量が多くなると、難燃性に劣ることから、家電製品など難燃性を必要とする用途に対して適用することが困難であるが、前記難燃不織布層を有することによって、家電製品など難燃性を必要とする用途にも適用することができる。
【００２３】
本発明のモダクリル繊維は、アクリロニトリル単位を３５〜８５％含む繊維であり、例えば、アクリロニトリルと塩化ビニル又は塩化ビニリデンとの共重合体であり、カネカロン（登録商標）、プロテックス（登録商標）、ダイネルなどの商標で知られている。
【００２４】
このモダクリル繊維の繊度は特に限定するものではないが、繊度が大きいと、モダクリル繊維の強度が向上するとともに、絶対的な本数が減少し、結果として粒子の脱落数が少なくなるため、５ｄｔｅｘ以上であるのが好ましく、６ｄｔｅｘ以上であるのがより好ましく、７ｄｔｅｘ以上であるのが更に好ましい。一方で、モダクリル繊維の繊度が大き過ぎると、モダクリル繊維が均一に分散した難燃不織布層であることが困難になり、難燃性が不充分な箇所が発生する傾向があるため、３０ｄｔｅｘ以下であるのが好ましく、２５ｄｔｅｘ以下であるのがより好ましく、２０ｄｔｅｘ以下であるのが更に好ましい。なお、本発明における「繊度」はＪＩＳ Ｌ １０１５：2010、８．５．１（正量繊度）に規定されているＡ法により得られる値を意味する。
【００２５】
また、モダクリル繊維の繊維長は特に限定するものではないが、脱落しにくいという観点から長い方が好ましいため、５０ｍｍ以上であるのが好ましく、６０ｍｍ以上であるのがより好ましい。一方で、繊維長が長過ぎても、モダクリル繊維が均一に分散した難燃不織布層であることが困難になり、難燃性が不充分な箇所が発生する傾向があるため、１０５ｍｍ以下であるのが好ましい。
【００２６】
本発明の難燃不織布層において、モダクリル繊維量が３０ｍａｓｓ％未満であると、吸音材の難燃性が不充分となるため、３０ｍａｓｓ％以上含んでいる。より難燃性に優れるように、３５ｍａｓｓ％以上含んでいるのが好ましく、４０ｍａｓｓ％以上含んでいるのがより好ましい。一方で、モダクリル繊維量が６０ｍａｓｓ％を超えると、吸音材設置箇所に強固に固着する炭化物量が多くなり、この炭化物を通じて伝熱し、吸音材の炭化していない部分（例えば、有機繊維）の温度が上昇することによって、炭化していない部分が炭化物側に引き寄せられるように収縮してしまい、結果的に全焼してしまうなど、難燃性に劣る傾向があるため、モダクリル繊維量は６０ｍａｓｓ％以下であり、５５ｍａｓｓ％以下であるのが好ましく、５０ｍａｓｓ％以下であるのがより好ましい。
【００２７】
なお、極細不織布層の目付が高いと、それだけ可燃成分が多くなり、難燃性に劣る傾向があるため、モダクリル繊維量は１ｍ２あたり、極細不織布層の目付の０．９倍以上であるのが好ましく、１倍以上であるのがより好ましく、１．１倍以上であるのが更に好ましい。
【００２８】
本発明の難燃不織布層はモダクリル繊維を含んでいるが、モダクリル繊維以外に、融着繊維を含んでおり、この融着繊維によってモダクリル繊維が固定されているのが好ましい。このような融着繊維によれば、モダクリル繊維を損傷することなく、モダクリル繊維を固定することができ、繊維が脱落しにくい吸音材であることができるためである。例えば、難燃性不織布層がニードルパンチなどの外力によってモダクリル繊維を固定した難燃性不織布に由来する層であると、ニードルパンチによってモダクリル繊維が損傷しており、繊維が脱落しやすい傾向があるが、融着繊維の融着によってモダクリル繊維が固定されていると、モダクリル繊維が損傷しておらず、繊維の脱落が生じにくい吸音材であることができる。
【００２９】
この融着繊維としては、融着する際の熱によってモダクリル繊維に影響を及ぼさない低融点樹脂を繊維表面に備えているのが好ましい。より具体的には、融点が１８０℃以下の低融点樹脂を繊維表面に備えている融着繊維であるのが好ましい。この低融点樹脂としては、例えば、共重合ポリエステル、ポリエチレン、ポリプロピレン、ポリ塩化ビニリデンなどを挙げることができる。
【００３０】
なお、融着繊維は低融点樹脂のみから構成された単一組成融着繊維であっても良いし、低融点樹脂に加えて、低融点樹脂よりも融点の高い高融点樹脂を含む複数組成融着繊維であっても良い。複数組成融着繊維であると、低融点樹脂の融着によってモダクリル繊維を固定しても、高融点樹脂によって繊維形態を維持することができ、機械的強度の優れる難燃不織布層であることができるため好適である。この好適である複数組成融着繊維における低融点樹脂と高融点樹脂との組合せは特に限定するものではないが、前記作用を発揮しやすいように、融点差が１０℃以上であるのが好ましく、５０℃以上であるのがより好ましく、８０℃以上であるのが更に好ましい。例えば、低融点樹脂の融点が１８０℃以下である場合、高融点樹脂は、例えば、ナイロン６、ナイロン６６などのポリアミド系樹脂；ポリエチレンテレフタレート、ポリブチレンテレフタレート、ポリトリメチレンテレフタレートなどのポリエステル系樹脂；ポリ塩化ビニル；ポリウレタン；ポリフェニレンサルファイド；ポリテトラフルオロエチレンなどのフッ素系樹脂；であることができる。
【００３１】
なお、複数組成融着繊維の場合、低融点樹脂と高融点樹脂との配置状態は、例えば、繊維横断面において、芯鞘状、貼合せ状、オレンジ状、多層積層状、海島状であることができる。特に、低融点樹脂が繊維表面全体（繊維両端部を除く）を占めている芯鞘状又は海島状であると、モダクリル繊維の融着固定作用に優れているため好適である。
【００３２】
このような融着繊維の繊度は特に限定するものではないが、モダクリル繊維の融着固定に関与できる融着繊維の本数が多く、また、融着固定に関与できる低融点樹脂の表面積が広く、モダクリル繊維が脱落しにくいように、融着繊維の繊度は１〜２０ｄｔｅｘであるのが好ましく、１．５〜１９ｄｔｅｘであるのがより好ましく、２〜１８ｄｔｅｘであるのが更に好ましい。
【００３３】
また、融着繊維の繊維長は特に限定するものではないが、繊維長が長い方が脱落しにくいため、３０ｍｍ以上であるのが好ましく、５０ｍｍ以上であるのがより好ましい。一方で、繊維長が長過ぎると、融着繊維が均一に分散することが困難になり、モダクリル繊維を充分に融着固定できない傾向があるため、１０５ｍｍ以下であるのが好ましい。
【００３４】
このような融着繊維はモダクリル繊維による難燃性を損なうことなく、モダクリル繊維を強固に固定できるように、難燃不織布層中、４０〜７０ｍａｓｓ％含まれているのが好ましく、４５〜６５ｍａｓｓ％含まれているのがより好ましく、５０〜６０ｍａｓｓ％含まれているのが更に好ましい。
【００３５】
本発明の難燃不織布層は前述のようなモダクリル繊維を含み、好ましくは融着繊維を含んでいるが、モダクリル繊維以外の難燃繊維を含んでいることができる。例えば、ビニリデン樹脂、ポリ塩化ビニル樹脂、ノボロイド樹脂、ポリクラール樹脂、アラミド樹脂、難燃剤（例えば、ハロゲン系、リン系、又は金属化合物系難燃剤）を含む樹脂を含む難燃繊維を含んでいることができる。
【００３６】
また、本発明の難燃不織布層は難燃性、繊維の脱落防止性を損なわない範囲内で、更に別の種類の繊維を含んでいることができる。例えば、ポリオレフィン系樹脂（例えば、ポリエチレン、ポリプロピレン、ポリメチルペンテン、炭化水素の一部をシアノ基またはフッ素或いは塩素といったハロゲンで置換した構造のポリオレフィン系樹脂など）、スチレン系樹脂、ポリビニルアルコール系樹脂、ポリエーテル系樹脂（例えば、ポリエーテルエーテルケトン、ポリアセタール、変性ポリフェニレンエーテル、芳香族ポリエーテルケトンなど）、ポリエステル系樹脂（例えば、ポリエチレンテレフタレート、ポリトリメチレンテレフタレート、ポリブチレンテレフタレート、ポリエチレンナフタレート、ポリブチレンナフタレート、ポリカーボネート、ポリアリレート、全芳香族ポリエステル樹脂など）、ポリイミド系樹脂、ポリアミドイミド樹脂、ポリアミド系樹脂（例えば、芳香族ポリアミド樹脂、芳香族ポリエーテルアミド樹脂、ナイロン樹脂など）、二トリル基を有する樹脂（例えば、ポリアクリロニトリルなど）、ウレタン系樹脂、エポキシ系樹脂、ポリスルホン系樹脂（例えば、ポリスルホン、ポリエーテルスルホンなど）、フッ素系樹脂（例えば、ポリテトラフルオロエチレン、ポリフッ化ビニリデンなど）、セルロース系樹脂、ポリベンゾイミダゾール樹脂、アクリル系樹脂（例えば、アクリル酸エステルあるいはメタクリル酸エステルなどを共重合したポリアクリロニトリル系樹脂）、などの有機ポリマー１種類、又は２種類以上からなる繊維を含むことができる。
【００３７】
なお、モダクリル繊維以外の難燃繊維又は別の種類の繊維の繊度、繊維長は前記融着繊維と同じ範囲内であることができる。また、モダクリル繊維以外の難燃繊維又は別の種類の繊維の難燃不織布層中における含有量は、モダクリル繊維との関係から、７０ｍａｓｓ％以下であることができるが、前述の通り、モダクリル繊維と融着繊維を含んでいるのが好ましいため、３０ｍａｓｓ％以下であるのが好ましく、２０ｍａｓｓ％以下であるのがより好ましく、１０ｍａｓｓ％以下であるのが更に好ましい。
【００３８】
本発明の難燃不織布層は前述の通り、繊維の脱落が生じにくいように、融着繊維の融着によって不織布形態を保持しているのが好ましい。なお、液状バインダによって繊維同士を接着する方法であっても、繊維の損傷が生じないため、液状バインダの接着によって不織布形態を保持していても良い。また、融着繊維の融着と液状バインダの接着の両方によって不織布形態を保持していても良い。つまり、ニードルパンチなどの絡合作用による繊維同士の絡合によって不織布形態を保持していると、繊維が損傷し、繊維が脱落しやすいため、絡合作用を受けていないのが好ましい。
【００３９】
このような難燃不織布層の目付は特に限定するものではないが、難燃性に優れる吸音材であるように、２００ｇ／ｍ２以上であるのが好ましく、２３０ｇ／ｍ２以上であるのがより好ましく、２５０ｇ／ｍ２以上であるのが更に好ましい。一方で、難燃不織布層の目付が高すぎると、難燃性を維持するのが難しいため、６５０ｇ／ｍ２以下であるのが好ましく、６２０ｇ／ｍ２以下であるのがより好ましく、６００ｇ／ｍ２以下であるのが更に好ましい。
【００４０】
また、難燃不織布層の厚さは特に限定するものではないが、１０００Ｈｚ付近の吸音性能に優れているように、４ｍｍ以上であるのが好ましく、４．３ｍｍ以上であるのがより好ましく、４．５ｍｍ以上であるのが更に好ましい。一方で、難燃不織布層が厚すぎると、繊維が脱落しやすくなる傾向があるため、１２ｍｍ以下であるのが好ましく、１１．５ｍｍ以下であるのがより好ましく、１１ｍｍ以下であるのが更に好ましい。
【００４１】
更に、難燃不織布層の見掛密度は特に限定するものではないが、繊維同士の結合が充分で、繊維脱落しにくく、層間剥離も生じにくいように、２０ｋｇ／ｍ３以上であるのが好ましく、２２ｋｇ／ｍ３以上であるのがより好ましく、２３ｋｇ／ｍ３以上であるのが更に好ましい。一方で、難燃不織布層の見掛密度が高すぎると、モダクリル繊維を含んでいても難燃性に劣る傾向があるため、６０ｋｇ／ｍ３以下であるのが好ましく、５７ｋｇ／ｍ３以下であるのがより好ましく、５５ｋｇ／ｍ３以下であるのが更に好ましい。この見掛密度（＝Ｄ）は難燃不織布層の目付（＝Ｍ、単位：ｋｇ／ｍ２）と厚さ（Ｔ、単位：ｍ）から算出される値である。つまり、次の式から算出される値である。
Ｄ＝Ｍ／Ｔ
【００４２】
本発明の吸音材は前述のような極細不織布層と難燃不織布層とを有するものであるが、２０ｃｍの高さから落下させた場合に発生する、直径５μｍ以上の粒子の平均個数が１００個以下の、繊維脱落が発生しにくいものである。この粒子数が少なければ少ない程、繊維脱落が少なく好適であるため、直径５μｍ以上の粒子の平均個数は９０個以下であるのが好ましく、８０個以下であるのがより好ましく、７０個以下であるのが更に好ましい。
【００４３】
なお、「２０ｃｍの高さから落下させた場合」の値で表現しているのは、繊維脱落が発生するケースとして、例えば、吸音材使用時におけるコンプレッサエアなどの外力による脱落、吸音材施工時に作業者が吸音材に接触する外力による外力などがあるが、強力な外力として、吸音材をある程度の高さから落とした場合に加わる外力があり、実際の繊維の脱落と吸音材の落下高さとの関係を調べた結果、２０ｃｍの高さから落下させた場合の発生粒子の平均個数と繊維の脱落との間に相関関係が認められたためである。
【００４４】
また、「直径５μｍ以上の粒子」の平均個数で表現しているのは、極細不織布層を構成する繊維の平均繊維径が４μｍ以下であることから、従来問題としていた、難燃不織布層からの繊維の脱落を評価できるためである。
【００４５】
なお、本発明の「粒子５μｍ以上の粒子の平均個数」は、次の方法により得られる値である。
【００４６】
まず、光散乱方式パーティクルカウンタ［（株）リオン製、ＫＣ−０１Ｃ］の粒子吸込口（直径：４ｍｍ）から、上方向（重力と反対方向）に２ｃｍのスペースを設けて、１０メッシュの金網を設置する。なお、外部環境の影響を受けないように、パーティクルカウンタ及び金網はアクリルボックス（たて：５０ｃｍ、よこ：５０ｃｍ、高さ：５０ｃｍ）の中に収納する。
【００４７】
次いで、１０ｃｍ角に切断した吸音材の極細不織布層を下向きにして、極細不織布層表面が金網から２０ｃｍ高い位置から、吸音材を金網に落下させ、その際に発生した粒子をパーティクルカウンタで吸引し、直径５μｍ以上の粒子の数を計測する。この粒子数の計測操作を２０回繰り返した後、１回あたりの粒子数を算出し、「粒子５μｍ以上の粒子の平均個数」とする。なお、１回あたりの粒子数は小数第１位を四捨五入する。
【００４８】
本発明の吸音材は前述のような極細不織布層と難燃不織布層とを有するものであるが、極細不織布層と難燃不織布層とは接合していても良いし、接合していなくても良い。しかしながら、各種部位に設置する際の作業等に優れているように、接合しているのが好ましい。極細不織布層と難燃不織布層とが接合している場合、例えば、難燃不織布層を構成する融着繊維による融着；粉体、繊維又は繊維シート形態を有する融着材による融着；エマルジョン、サスペンジョン又は溶液状態の接着剤による接着；極細不織布層構成繊維と難燃不織布層構成繊維との絡合；により接合していることができる。
【００４９】
この融着材としては、融着繊維を構成できる低融点樹脂と同様の低融点樹脂であることができる。つまり、融点が１８０℃以下の低融点樹脂であることができ、例えば、共重合ポリエステル、ポリエチレン、ポリプロピレン、ポリ塩化ビニリデンであることができる。
【００５０】
また、接着剤としては、熱可塑性樹脂、熱硬化性樹脂等の合成樹脂であることができ、例えば、ポリアクリル系樹脂、アクリル酸エステル系樹脂、尿素系樹脂、ポリ塩化ビニル系樹脂、ポリ塩化ビニリデン系樹脂、ポリエステル系樹脂、エポキシ系樹脂、ポリアミド系樹脂、ポリイミド系樹脂、ポリオレフィン系樹脂、ポリエーテル・エーテルケトン系樹脂、ポリフェニレンサルファイド系樹脂、シリコーン系樹脂、などであることができる。
【００５１】
なお、融着材や接着剤により接合していると、難燃性が低下する傾向があり、また、極細不織布層と難燃不織布層との間の通気性を損ない、吸音性が悪くなる傾向があるため、融着材や接着剤の量は８０ｇ／ｍ２以下であるのが好ましく、２０ｇ／ｍ２以下であるのがより好ましく、５ｇ／ｍ２以下であるのが更に好ましい。
【００５２】
本発明の吸音材は難燃不織布層を有するため、難燃性に優れるものであるが、具体的には、アンダーライター・ラボラトリーズ・インコーポレーテッドが定めるＵＬ９４の燃焼試験に準じて試験で、「ＨＦ−１」グレードの難燃性を有するものであることができる。
【００５３】
なお、吸音材全体におけるモダクリル繊維比率が低いと、難燃性に劣る傾向があるため、吸音材全体におけるモダクリル繊維比率は２０ｍａｓｓ％以上であるのが好ましく、２２ｍａｓｓ％以上であるのがより好ましく、２３ｍａｓｓ％以上であるのが更に好ましい。一方で、吸音性に優れるように、極細不織布層を有し、モダクリル繊維の脱落が生じにくいように、融着繊維を含んでいるのが好ましいため、モダクリル繊維比率は６０ｍａｓｓ％以下であるのが好ましく、５５ｍａｓｓ％以下であるのがより好ましく、５３ｍａｓｓ％以下であるのが更に好ましい。
【００５４】
また、極細不織布層及び／又は難燃不織布層がシリカ粒子などの無機粒子を含んでいることによって、吸音材全体の質量が高く、吸音性能に優れる吸音材であることができる。
【００５５】
更に、本発明の吸音材は吸音性、難燃性及び繊維の脱落防止性に更に優れるように、例えば、不織布、織物、編物などの繊維シート、通気性フィルム、発泡シートなどからなる層を更に有することができる。なお、これらの層は極細不織布層側、極細不織布層と難燃不織布層との間、又は難燃不織布層側に有することができる。
【００５６】
更に、吸音材を機器内部などに貼付して使用する場合には、極細不織布層表面又は難燃不織布層表面に、粘着剤、両面粘着テープ、又は面ファスナーなどの貼付手段を有することができる。本発明の吸音材は音源に対向して極細不織布層が位置するように設置するのが好ましいため、貼付手段は難燃不織布層表面に備えているのが好ましい。
【００５７】
更に、本発明の吸音材の外形は適用箇所によって異なり、特に限定するものではないが、例えば、二次元的なシート形状、三次元的なプリーツ形状、円筒形状などであることができる。なお、吸音材は適用箇所に適合しやすいように、切り抜き部、打ち抜き部、又は切れ込み部を有することができる。
【００５８】
このような本発明の吸音材は、例えば、極細不織布層と難燃不織布とをそれぞれ作製した後に、積層し、好ましくはこれら不織布を接合して、本発明の吸音材を製造することができる。また、難燃不織布上に、紡糸した繊維を直接積層して極細不織布層を形成し、本発明の吸音材を製造することもできる。
【００５９】
なお、極細不織布層は公知の方法により作製することができる。例えば、ＭＢ不織布からなる極細不織布層は、複数配置された直径０．１〜０．６ｍｍのノズル群から、一穴当たり０．１〜１．０ｍＬ／ｍｉｎ．の溶融樹脂を吐出させ、溶融樹脂の温度の±５０℃に加熱されたエアを、吐出直後の溶融樹脂に吹き付けて繊維化し、ノズル下方に設置された捕集体上に、目付が６０ｇ／ｍ２以上となるように集積させて作製することができる。
【００６０】
また、難燃不織布も公知の方法により作製することができる。例えば、モダクリル繊維３０〜６０ｍａｓｓ％と好ましくは融着繊維４０〜７０ｍａｓｓ％とを混綿し、乾式法（例えば、カード法、エアレイ法など）又は湿式法により繊維ウエブを形成した後、融着繊維の低融点樹脂を融着させることにより、及び／又は液状バインダ（例えば、エマルジョン型バインダ、サスペンジョン型バインダ、溶液型バインダなど）の接着により、難燃不織布を作製することができる。このように、ニードルパンチなどの外力を作用させることなく難燃不織布を作製すると、繊維の脱落が生じにくいため好適である。
【００６１】
なお、繊維ウエブの形成をエアレイ法により実施すると、嵩高な繊維ウエブを形成でき、また、構成繊維を厚さ方向に配列させることによって硬さを調整してヘタリ防止性を付与でき、更に、難燃不織布層のバネ定数を調整して吸音材の共振周波数を調整し、吸音性能に優れる吸音材を製造できるため好適である。
【００６２】
更に、極細不織布と難燃不織布との接合は、例えば、融着繊維を含む難燃不織布と極細不織布とを積層した後、熱風乾燥機、オーブン、エンボス加工機、超音波加工機等により、融着繊維の融着力を発揮させる方法；難燃不織布と極細不織布との間に、粉体、繊維又は繊維シート形態を有する融着材を介在させた後、熱風乾燥機、オーブン、エンボス加工機、超音波加工機等により、融着材の融着力を発揮させる方法；難燃不織布と極細不織布との間に、エマルジョン、サスペンジョン又は溶液状態の接着剤を付与し、接着剤の接着力を発揮させる方法；難燃不織布と極細不織布とを積層した状態で、エマルジョン、サスペンジョン又は溶液状態の接着剤浴中に浸漬し、接着剤を付与した後に、接着剤の接着力を発揮させる方法；難燃不織布と極細不織布とを積層した後、ニードルにより絡合する方法；により実施できる。なお、極細不織布と難燃不織布とを接合する場合においても、ニードルパンチなどの外力を作用させることなく接合すると、極細不織布構成繊維と難燃不織布構成繊維が損傷せず、繊維の脱落が生じにくいため、ニードルパンチなどの外力を作用させる方法以外の方法により接合するのが好ましい。
【実施例】
【００６３】
以下に、本発明の実施例を記載するが、本発明は以下の実施例に限定されるものではない。なお、以下の実施例における評価方法は次の通りである。
【００６４】
（吸音率）
吸音材から、円形の試験片（直径：２９ｍｍ）を採取した。そして、ＪＩＳ  Ａ１４０５−１：２００７に準拠した測定方法により、試験片の垂直入射吸音率（％）を測定し、５００〜６３００Ｈｚの周波数帯域における吸音率の挙動を測定した。なお、測定する際には、音源側に極細不織布層（ＭＢ不織布層）が露出するように試験片を配置した。
【００６５】
そして、自動車、家電製品等において、比較的低い周波数である１０００Ｈｚの静粛性が求められているため、１０００Ｈｚにおける吸音率を元に吸音材の良し悪しを判断した。
【００６６】
つまり、吸音材として汎用されているシンサレート（登録商標、スリーエム社製）Ｎ−３００（目付：３００ｇ／ｍ２、厚さ：１３ｍｍ）の１０００Ｈｚにおける吸音率が２７％であることから、厚さが近接する比較例１〜１６および実施例１〜７の吸音材に関しては、１０００Ｈｚにおける吸音率が２７％以上の場合を○、２７％未満の場合を×と評価した。
【００６７】
また、前記シンサレート（登録商標、スリーエム社製）Ｎ−３００を熱圧着して、厚さを５ｍｍに圧縮したところ、１０００Ｈｚにおける吸音率が１１％であったことから、厚さが近接する比較例１７〜１９および実施例８〜１１の吸音材に関しては、１０００Ｈｚにおける吸音率が１１％以上の場合を○、１１％未満の場合を×と評価した。
【００６８】
（難燃性）
ＵＬ９４の燃焼性試験を行い、「ＨＦ−１」の規格に適合する場合を「○」、適合しない場合を「×」と評価した。具体的には、ＪＩＳＫ６４００−６：２００４「軟質発泡材料−物理特性の求め方−第６部：燃焼性」に記載の水平燃焼特性の測定を行ない、評価した。
【００６９】
（粒子脱落性）
前述の方法により、２０ｃｍの高さから落下させた場合に発生する、直径５μｍ以上の粒子の平均個数を測定した。
【００７０】
（比較例１〜５）
（極細不織布層の準備）
ポリプロピレン樹脂からなり、表１のＭＢ不織布層の欄に記載の目付、厚さ及び平均繊維径を有するＭＢ不織布を作製し、極細不織布とした。
【００７１】
（融着不織布の準備）
ポリエチレンテレフタレート繊維（繊度：０．９ｄｔｅｘ、繊維長：３８ｍｍ）８０ｍａｓｓ％と芯鞘型融着繊維［芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ］２０質量％とを混綿した後、エアレイ法により繊維ウエブを形成した。その後、繊維ウエブをエアースルードライヤーにより、温度１７０℃での熱処理を実施し、芯鞘型融着繊維が融着した融着不織布（目付：６００ｇ／ｍ２、厚さ１１ｍｍ、密度：５５ｋｇ／ｍ３）を作製した。
【００７２】
（吸音材の製造）
融着不織布にアクリル系接着剤（固形分量：５ｇ／ｍ２）を塗布した後、ＭＢ不織布を積層し、円周が約８ｍのキャンドライヤにて温度１０５℃で乾燥して、ＭＢ不織布と融着不織布とが接着剤で接着した吸音不織布シートをそれぞれ製造した。これら吸音不織布シートの物性は表１に示す通りであった。
【００７３】
【表１】
2018017994.tif 000002
【００７４】
表１の結果から、極細不織布層（ＭＢ不織布層）の目付が６０ｇ／ｍ２以上になると、吸音性能に優れているものの、難燃性が悪くなることがわかった。
【００７５】
（比較例６〜８）
（極細不織布の準備）
ポリプロピレン樹脂からなり、目付８０ｇ／ｍ２、厚さ１．１ｍｍ、平均繊維径１．２μｍのＭＢ不織布を作製し、極細不織布とした。
【００７６】
（難燃不織布の準備）
モダアクリル難燃繊維（繊度：２．２ｄｔｅｘ、繊維長：５２ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、表２の難燃不織布層の欄に示す配合比率で混綿した後、エアレイ法により繊維ウエブを形成した。その後、繊維ウエブをエアースルードライヤーにより温度１７０℃での熱処理を実施し、芯鞘型融着繊維が融着した難燃不織布（目付：６００ｇ／ｍ２、厚さ１１ｍｍ、密度：５５ｋｇ／ｍ３）を作製した。
【００７７】
前記難燃不織布にアクリル系接着剤（固形分量：５ｇ／ｍ２）を塗布した後、ＭＢ不織布を積層し、円周が約８ｍのキャンドライヤにて温度１０５℃で乾燥して、ＭＢ不織布と難燃不織布とが接着剤で接着した吸音不織布シートをそれぞれ製造した。これら吸音不織布シートの物性は表２に示す通りであった。
【００７８】
【表２】
2018017994.tif 000003
【００７９】
表２の結果から、モダクリル繊維を含有していることによって、難燃性は向上するものの、モダクリル繊維の増加につれて、脱落粒子の発生数が多くなることがわかった。
【００８０】
（比較例９〜１０）
（極細不織布層の準備）
ポリプロピレン樹脂からなり、目付８３ｇ／ｍ２、厚さ１．１ｍｍ、平均繊維径１．２μｍのＭＢ不織布を作製し、極細不織布とした。
【００８１】
（難燃不織布の準備）
モダアクリル難燃繊維（繊度：２．２ｄｔｅｘ、繊維長：５２ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、表３に示す配合比率で混綿した後、エアレイ法により繊維ウエブを形成した。その後、繊維ウエブをエアースルードライヤーにより、温度１７０℃での熱処理を実施し、芯鞘型融着繊維が融着した難燃不織布を作製した。
【００８２】
（吸音材の製造）
前記難燃不織布にアクリル系接着剤（固形分量：５ｇ／ｍ２）を塗布した後、ＭＢ不織布を積層し、円周が約８ｍのキャンドライヤにて温度１０５℃で乾燥して、ＭＢ不織布と難燃不織布とが接着剤で接着した吸音不織布シートをそれぞれ製造した。これら吸音不織布シートの物性は表３に示す通りであった。
【００８３】
（比較例１１）
（極細不織布層の準備）
ポリプロピレン樹脂からなり、目付８０ｇ／ｍ２、厚さ１．１ｍｍ、平均繊維径１．２μｍのＭＢ不織布を作製し、極細不織布とした。
【００８４】
（難燃不織布の準備）
モダアクリル難燃繊維（繊度：２．２ｄｔｅｘ、繊維長：５２ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、４０対６０の質量比率で混綿した後、カード法により繊維ウエブを形成した。その後、繊維ウエブを針密度１０．５本／ｃｍ２、針深さ１１ｍｍの条件でニードルパンチ処理を実施し、繊維同士が絡合した難燃不織布を作製した。
【００８５】
（吸音材の製造）
前記難燃不織布にアクリル系接着剤（固形分量：５ｇ／ｍ２）を塗布した後、ＭＢ不織布を積層し、円周が約８Ｍのキャンドライヤにて温度１０５℃で乾燥して、ＭＢ不織布と難燃不織布とが接着剤で接着した吸音不織布シートを製造した。この吸音不織布シートの物性は表３に示す通りであった。
【００８６】
（比較例１２〜１３）
（極細不織布の準備）
ポリプロピレン樹脂からなり、表３のＭＢ不織布層の欄に示す目付、厚さ及び平均繊維径を有するＭＢ不織布を作製し、極細不織布とした。
【００８７】
（難燃不織布の準備）
モダアクリル難燃繊維（繊度：１７ｄｔｅｘ、繊維長：６４ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、４０対６０の質量比率で混綿した後、カード法により繊維ウエブを形成した。その後、繊維ウエブを針密度１０．５本／ｃｍ２、針深さ１１ｍｍの条件でニードルパンチ処理を実施して繊維同士を絡合した後、更に、アクリル系接着剤をスプレー散布し、熱風乾燥機（温度１７０℃）で乾燥して、難燃不織布（比較例１２、１３）を製造した。なお、比較例１２の難燃不織布は繊維量が１６０ｇ／ｍ２で、接着剤量が１４０ｇ／ｍ２であり、比較例１３の難燃不織布は繊維量が１５１ｇ／ｍ２で、接着剤量が１５６ｇ／ｍ２であった。
【００８８】
（吸音材の製造）
前記難燃不織布にアクリル系接着剤（固形分量：５ｇ／ｍ２）を塗布した後、ＭＢ不織布を積層し、円周が約８ｍのキャンドライヤにて温度１０５℃で乾燥して、ＭＢ不織布と難燃不織布とが接着剤で接着した吸音不織布シートをそれぞれ製造した。これら吸音不織布シートの物性は表３に示す通りであった。
【００８９】
【表３】
2018017994.tif 000004
【００９０】
表３の比較例９、１０から、難燃不織布層の目付が高くなると、粒子の脱落個数が多くなること、比較例１１から、ニードルにより絡合すると、繊維が損傷し、粒子の脱落個数が多くなること、及び比較例１２、１３から、バインダにより脱落粒子個数を低減させることはできるものの、ニードルにより絡合しているため、充分な程度まで粒子の脱落を防止することができないことがわかった。
【００９１】
（実施例１〜４、比較例１４〜１６）
（極細不織布層の準備）
ポリプロピレン樹脂からなり、目付８０ｇ／ｍ２、厚さ１．１ｍｍ、平均繊維径１．２μｍのＭＢ不織布を作製し、極細不織布とした。
【００９２】
（難燃不織布の準備）
モダアクリル難燃繊維（繊度：７．８ｄｔｅｘ、繊維長：６４ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、表４に示す配合比率で混綿した後、エアレイ法により繊維ウエブを形成した。その後、繊維ウエブをエアースルードライヤーにより、温度１７０℃での熱処理を実施し、芯鞘型融着繊維が融着した難燃不織布（目付：６００ｇ／ｍ２、厚さ１１ｍｍ、密度：５５ｋｇ／ｍ３）を作製した。
【００９３】
（吸音材の製造）
前記難燃不織布にアクリル系接着剤（固形分量：５ｇ／ｍ２）を塗布した後、ＭＢ不織布を積層し、円周が約８Ｍのキャンドライヤにて温度１０５℃で乾燥して、ＭＢ不織布と難燃不織布とが接着剤で接着した吸音不織布シートをそれぞれ製造した。これら吸音不織布シートの物性は表４に示す通りであった。
【００９４】
【表４】
2018017994.tif 000005
【００９５】
表４の結果から、モダクリル繊維量が３０〜６０ｍａｓｓ％であると、ＨＦ−１グレードの難燃性を示す、難燃性に優れる吸音材であることがわかった。また、比較例７、８と実施例２、４との比較から、モダクリル繊維が太いと、粒子の脱落が発生しにくいことがわかった。
【００９６】
（実施例５〜７）
（極細不織布の準備）
ポリプロピレン樹脂からなり、目付８０ｇ／ｍ２、厚さ１．１ｍｍ、平均繊維径１．２μｍのＭＢ不織布を作製し、極細不織布とした。
【００９７】
（難燃不織布の準備）
モダアクリル難燃繊維（繊度：７．８ｄｔｅｘ、繊維長：６４ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、表５に示す配合比率で混綿した後、エアレイ法により繊維ウエブを形成した。その後、繊維ウエブをエアースルードライヤーにより、温度１７０℃での熱処理を実施し、芯鞘型融着繊維が融着した難燃不織布（目付：２５０ｇ／ｍ２、厚さ１１ｍｍ、密度：２３ｋｇ／ｍ３）を作製した。
【００９８】
（吸音材の製造）
前記難燃不織布にアクリル系接着剤（固形分量：５ｇ／ｍ２）を塗布した後、ＭＢ不織布を積層し、円周が約８Ｍのキャンドライヤにて温度１０５℃で乾燥して、ＭＢ不織布と難燃不織布とが接着剤で接着した吸音不織布シートをそれぞれ製造した。これら吸音不織布シートの物性は表５に示す通りであった。
【００９９】
【表５】
2018017994.tif 000006
【０１００】
表５の結果から、難燃不織布層の目付が実施例１〜３よりも低く（２５０ｇ／ｍ２）、見掛密度が低く（２３ｋｇ／ｍ３）となったとしても、モダクリル繊維量が３０ｍａｓｓ％以上であると、ＨＦ−１グレードの難燃性を示す、難燃性に優れる吸音材であることがわかった。
【０１０１】
（実施例８〜１１、比較例１７〜１９）
（極細不織布の準備）
ポリプロピレン樹脂からなり、目付８０ｇ／ｍ２、厚さ１．１ｍｍ、平均繊維径１．２μｍのＭＢ不織布を作製し、極細不織布とした。
【０１０２】
（難燃不織布の準備）
モダアクリル難燃繊維（繊度：２．２ｄｔｅｘ、繊維長：５２ｍｍ）と芯鞘型融着繊維（芯部：ポリエチレンテレフタレート樹脂（融点：２５０℃）、鞘部：共重合ポリエステル樹脂（融点：１６０℃）、繊度：２．２ｄｔｅｘ、繊維長：５１ｍｍ）とを、表６の難燃不織布層の欄に示す配合比率で混綿し、エアレイ法により繊維ウエブを形成した。その後、繊維ウエブをエアースルードライヤーにより温度１７０℃での熱処理を実施し、芯鞘型融着繊維が融着した難燃不織布（目付：２５０ｇ／ｍ２、厚さ：４．５ｍｍ、密度：５６ｋｇ／ｍ３）を作製した。
【０１０３】
（吸音材の製造）
前記難燃不織布にアクリル系接着剤（固形分量：５ｇ／ｍ２）を塗布した後、ＭＢ不織布を積層し、円周が約８Ｍのキャンドライヤにて温度１０５℃で乾燥して、ＭＢ不織布と難燃不織布とが接着剤で接着した吸音不織布シートをそれぞれ製造した。これら吸音不織布シートの物性は表６に示す通りであった。
【０１０４】
【表６】
2018017994.tif 000007
【０１０５】
表６の結果から、難燃不織布層の目付が実施例１〜３よりも低く（２５０ｇ／ｍ２）、厚さが薄く（４．５ｍｍ）なったとしても、モダクリル繊維量が３０〜６０ｍａｓｓ％であると、ＨＦ−１グレードの難燃性を示す、難燃性に優れる吸音材であることがわかった。
【産業上の利用可能性】
【０１０６】
本発明の吸音材は吸音性能、難燃性能に優れ、しかも繊維の脱落しにくい吸音材であるため、これら性能を必要とする用途に使用することができる。例えば、一般家屋、工場、オフィス、病院などの建物内外における音を吸音する用途；航空機、船舶、鉄道車両、自動車などの乗り物内外における音を吸音する用途；工業用ロボット、加工機械、医療装置、又は情報機器装置（例えば、パソコン、プリンタ、スキャナなど）などの内部で発生した動作音を吸音する用途；家電製品（例えば、テレビ、掃除機、冷蔵庫、洗濯機、食器洗浄器、電子レンジ、高圧洗浄機、扇風機、ファンヒータなど）の内部で発生した動作音を吸音する用途に使用できる。